(57)【要約】【課題】本発明は微細塵捕集性能に優れ、かつダストの粒径分布が大きく異なる環境においても集塵寿命を極めて長寿命にでき、さらにフィルター加工を行うに十分な剛性を有するエアフィルター用濾材を提供することを目的とする。【解決手段】目付け１５〜４５ｇ／ｍ２、嵩密度０．０５〜０．１５ｇ／ｃｍ３、平均繊維配高度１０〜５０度、５％伸張時引張強度のタテ方向とヨコ方向の値の中で大きい方の値が小さい方の値に対して１．５〜５．０の比率であり、平均孔径が１０〜４０μｍであるメルトブロー不織布（Ａ）と該メルトブロー不織布（Ａ）よりも３〜１２倍の範囲にある平均孔径を有し、かつ熱融着性のポリエステル繊維を有する通気性不織布（Ｂ)が積層されてなり、前記メルトブロー不織布Ａを構成する繊維の平均繊維径が３．０〜７．０μｍであることを特徴とするエアフィルター用濾材。【選択図】なし【特許請求の範囲】
【請求項１】
目付け１５〜４５ｇ／ｍ２、嵩密度０．０５〜０．１５ｇ／ｃｍ３、平均繊維配高度１０〜５０度、５％伸張時引張強度のタテ方向とヨコ方向の値の中で大きい方の値が小さい方の値に対して１．５〜５．０の比率であり、平均孔径が１０〜４０μｍであるメルトブロー不織布（Ａ）と該メルトブロー不織布（Ａ）よりも３〜１２倍の範囲にある平均孔径を有し、かつ熱融着性のポリエステル繊維を有する通気性不織布（Ｂ)が積層されてなり、前記メルトブロー不織布Ａを構成する繊維の平均繊維径が３．０〜７．０μｍであることを特徴とするエアフィルター用濾材。
【請求項２】
前記通気性不織布（Ｂ)のＭＤ方向の剛難度が３００ｍｇ以上であることを特徴とする請求項１に記載のエアフィルター用濾材。
【請求項３】
前記メルトブロー不織布（Ａ）と前記通気性不織布（Ｂ）の間に前記メルトブロー不織布（Ａ）の平均孔径の１．５〜６．０倍の範囲にある中間層不織布（Ｃ）が積層されてなることを特徴とする請求項１または２に記載のエアフィルター用濾材。
【請求項４】
前記メルトブロー不織布（Ａ）と前記通気性不織布（Ｂ）の間にガス吸着剤が積層されてなることを特徴とする請求項１〜３のいずれかに記載のエアフィルター用濾材。
【請求項５】
請求項１〜４のいずれかに記載のエアフィルター用濾材を用いることを特徴とするエアフィルター。
【発明の詳細な説明】
【技術分野】
【０００１】
本発明は、エアフィルター用濾材及びエアフィルターに関する。
【背景技術】
【０００２】
本発明が目的とするエアフィルター用途、特に自動車キャビン用エアフィルターにおいては、極めて小さな容積のフィルタースペースに大量のエアーを供給し処理することが求められるため、濾材の通気抵抗を低く抑える必要があり、濾材の密度をあまり上げることができなかった。このため、これらのエアフィルターは、比較的大きなダストを大量に捕集する機能には優れているが、微細なダストを高除去効率で捕集できるものではなかった。しかしながら実際に自動車車室内に取り込まれる外気エアー中には、多様なダストが含まれており、それらは使用する地域、環境により大きく異なっている。例えば市街地においては自動車のディーゼル排気ガス等に起因する極めて微細な粒子の比率が高くなり、逆に公害では比較的粒子径の大きい花粉等の天然由来の粒子の比率が高くなる。近年ダストの粒径と人体への健康影響についての研究が進み、２．５μｍ以下の微粒子、さらには１μｍ以下の超微粒子が、一旦肺深部に沈着すると、なかなか体外に排出されず、肺がんが喘息、アレルギー疾患等の原因となりうることが問題視されている。このため、サブミクロンオーダーの微細粒子から粗大粒子まで、幅広い粒径のダストの進入を阻止し、なおかつその粒径分布が変わっても、長期間使用できるエアフィルターが求められているが、これらの特性をすべて満足するものは実用化されていない。
【０００３】
前記課題を解決する技術として、繊維に半永久的に固定された電荷の静電気力により空気中の微粒子を効果的に除去することが可能なエレクトレット処理エアフィルター用濾材が特許文献１で提案されており、機械的捕集効率のみに頼る従来のエアフィルター用濾材に比べ、低圧損で高捕集効率と長寿命化が達成されている。しかし、該文献に記載のエアフィルター用濾材においては繊維径の太いスパンボンド不織布を使用することで捕集ダストによる目詰まりを遅らせることができるが、メルトブロー不織布は不適と記載されており、高風速条件では静電気力による捕集能力が充分に発揮されず、微細なダストの捕集効率が極端に低下する課題があった。
【０００４】
特許文献２には微細なダストの捕集効率を高めるためにエレクトレット加工したメルトブロー不織布を使用した記載があるが、集塵寿命を意識した記載はなく、集塵寿命の設計を考慮するうえで重要となる粗密構造については触れられていない。
【０００５】
また、特許文献３にはメルトブロー不織布製造時の製布方法を調整することにより、メルトブロー不織布単層で粗密構造を形成する技術が記載されているが、エアフィルター用途ではなく、フィルターに加工する際に必要な剛軟度に関する記載がない。また集塵寿命に関する記載はなく、平均孔径に関する記述も見られない。
【０００６】
さらにエレクトレット不織布を複数層積層して粗密構造とすることも既に提案されており特許文献４には、太繊度で構成された表面電荷密度の低い繊維状のシートと、細繊度で構成された表面電荷密度の高い繊維状シートを積層したエレクトレットフィルターが記載されているが、積層エレクトレット不織布はエレクトレット不織布と従来から提案されている粗密構造の概念を単に組み合わせただけのものであり、本発明の課題を完全に解決できるものではなかった。
【先行技術文献】
【特許文献】
【０００７】
【特許文献１】特開２０１０−１４２７９３
【特許文献２】特開２０１１−２１２６３６
【特許文献３】特開平１１−２５４６４
【特許文献４】特開昭６２−１９７１８
【発明の概要】
【発明が解決しようとする課題】
【０００８】
本発明は微細塵捕集性能に優れ、かつダストの粒径分布が大きく異なる環境においても集塵寿命を極めて長寿命にでき、さらにフィルター加工を行うに十分な剛性を有するエアフィルター用濾材を提供することを目的とする。
【課題を解決するための手段】
【０００９】
上記課題を解決するための本発明は、以下のいずれかの構成をとることを特徴とする。
（１）目付け１５〜４５ｇ／ｍ２、嵩密度０．０５〜０．１５ｇ／ｃｍ３、平均繊維配高度１０〜５０度、５％伸張時引張強度のタテ方向とヨコ方向の値の中で大きい方の値が小さい方の値に対して１．５〜５．０の比率であり、平均孔径が１０〜４０μｍであるメルトブロー不織布（Ａ）と該メルトブロー不織布（Ａ）よりも３〜１２倍の範囲にある平均孔径を有し、かつ熱融着性のポリエステル繊維を有する通気性不織布（Ｂ)が積層されてなり、前記メルトブロー不織布Ａを構成する繊維の平均繊維径が３．０〜７．０μｍであることを特徴とするエアフィルター用濾材、
（２）前記通気性不織布（Ｂ)のＭＤ方向の剛難度が３００ｍｇ以上であることを特徴とする（１）に記載のエアフィルター用濾材、
（３）前記メルトブロー不織布（Ａ）と前記通気性不織布（Ｂ）の間に前記メルトブロー不織布（Ａ）の平均孔径の１．５〜６．０倍の範囲にある中間層不織布（Ｃ）が積層されてなることを特徴とする（１）または（２）に記載のエアフィルター用濾材、
（４）前記メルトブロー不織布（Ａ）と前記通気性不織布（Ｂ）の間にガス吸着剤が積層されてなることを特徴とする（１）〜（３）のいずれかに記載のエアフィルター用濾材、
（５）（１）〜（４）のいずれかに記載のエアフィルター用濾材を用いることを特徴とするエアフィルター。
【発明の効果】
【００１０】
本発明に係わるエアフィルター用濾材は、平均繊維径３．０〜７．０μｍ、目付け１５〜４５ｇ／ｍ２、嵩密度０．０５〜０．１５ｇ／ｃｍ３、平均繊維配高度１０〜５０度、５％伸張時引張強度のタテ方向とヨコ方向の値の中で大きい方の値が小さい方の値に対して１．５〜５．０の比率であり、平均孔径が１０〜４０μｍであるメルトブロー不織布（Ａ）と該メルトブロー不織布（Ａ）よりも３〜１２倍の範囲にある平均孔径を有し、かつ熱融着性のポリエステル繊維を有する通気性不織布（Ｂ)を積層することにより、微細塵捕集効率と集塵寿命という、相反する特性を極めて高いレベルで両立し、プリーツ加工を行うに十分な剛性を得ることができる。さらに前記メルトブロー不織布（Ａ）と前記通気性不織布（Ｂ）の間に前記メルトブロー不織布（Ａ）の平均孔径の１．５〜６．０倍の範囲にある中間層不織布（Ｃ）を積層することでさらにその効果を高めることができる。また、当該エアフィルター用濾材にはガス吸着剤を不織布層間に担持させて、本発明の集塵機能に加え、脱臭機能を複合することが可能となる。
【００１１】
本発明のエアフィルター用濾材は特に様々な地域や環境で使用される自動車キャビン用フィルターに好適であり、異なる粒径分布パターンのダスト負荷を受けても、目詰まりが生じにくい。そのため、従来以上の集塵寿命を有したまま、乗員への健康影響が大きいディーゼル排気粒子等のサブミクロン粒子の捕集性能が飛躍的に向上し、安全性と経済性を両立したエアフィルター用濾材を提供することができる。
【発明を実施するための形態】
【００１２】
本発明のメルトブロー不織布は熱可塑性樹脂からなる平均繊維径が３．０〜７．０μｍである長繊維からなる不織布であって、目付け１５〜４５ｇ／ｍ２、嵩密度０．０５〜０．１５ｇ／ｃｍ３、平均繊維配高度は１０〜５０度、５％伸張時引張強度のタテ方向とヨコ方向の値の中で大きい方の値が小さい方の値に対して１．５〜５．０の比率であり、平均孔径が１０〜４０μｍであるメルトブロー不織布である。
【００１３】
メルトブロー不織布の平均繊維径は高い微細塵除去効率を有するために３．０〜７．０μｍであることが好ましく、より好ましくは３．２〜６．５μｍである。平均繊維径が７．０μｍを超えると、メルトブロー不織布のポアサイズが大きくなり微細塵除去効率が低下する。逆に平均繊維径が３．０μｍ未満ではポアサイズが小さくなり圧力損失の上昇を引き起こしやすくなる。
【００１４】
上記の平均繊維径と同じ目的において、メルトブロー不織布の目付としては、１５〜４５ｇ／ｍ２が好ましい。目付けが高すぎると圧力損失が上昇し、逆に目付けが低いと微細塵除去効率の低下が起こる傾向にある。
【００１５】
本発明のメルトブロー不織布の嵩密度は０．０５〜０．１５ｇ／ｃｍ３であることが好ましく、より好ましくは０．０５〜０．１３ｇ／ｃｍ３である。嵩密度が０．０５ｇ／ｃｍ３未満ではメルトブロー不織布を構成する繊維の融着が甘すぎ、毛羽立ちや加工時にメルトブロー不織布の破れが発生することがある。また、０．１５ｇ／ｃｍ３よりも大きい場合、メルトブロー不織布が高密度化しており、通気性が悪くフィルターとして使用できないこと、メルトブロー不織布が硬く加工時に破れが発生することがある。
【００１６】
このような嵩密度の範囲のメルトブロー不織布を得るためにはメルトブロー不織布製布時の繊維を溶融紡糸する口金部から不織布シートを形成する捕集面までの距離を離し、繊維の冷却時間を延ばすことで得ることが可能となる。
【００１７】
次に本発明のメルトブロー不織布のシート引張試験における５％伸張時引張強度のヨコ方向に対するタテ方向の値は１．５〜５．０の比率であることが好ましい。５％伸長時の引張強度のタテ／ヨコ比が１．５未満の場合は繊維の配向がタテとヨコでランダムとなっているため、ダストの集塵寿命を延ばす際に重要となるメルトブロー不織布の嵩高性を得ることが困難となる。また、５％伸長時の引張強度のタテ／ヨコ比が５．０よりも大きい場合は繊維がメルトブロー不織布のタテ方向に引き揃いすぎることでムラが大きく捕集効率のばらつきが大きくなる課題がある。
【００１８】
また、本発明のメルトブロー不織布の平均孔径は１０〜４０μｍの範囲であることが好ましく、さらに好ましくは１５〜３５μｍである。平均孔径が１０μｍ未満では捕集効率は極めて高いが、通気抵抗が大きすぎて多風量処理が必要なキャビンフィルター等の用途では所定の風量を得ることができない。逆に平均孔径が４０μｍを超えると通気抵抗は小さいが、高風速条件や静電気力消失後の微細塵捕集効率の低下が大きく充分な性能が得られない。
【００１９】
本発明でいう平均孔径とは、バブルポイント法（ＡＳＴＭＦ−３１６−８６に基づく）によって算出した値である。バブルポイント法としては例えば、「多孔質材料自動細孔測定システム  Ｐｅｒｍ−Ｐｏｒｏｍｅｔｅｒ」（ＰＭＩ社製）を用いることができる。このＰｅｒｍ−Ｐｏｒｏｍｅｔｅｒによる測定は、不織布を液体で浸漬させ、該不織布の上側から気体の圧力を増加させながら供給し、この圧力と不織布表面の液体表面張力の関係からポアサイズを測定する方法である。
【００２０】
また、メルトブロー不織布の平均繊維配高度は１０〜５０度であることが好ましく、より好ましくは２０〜４５度である。平均繊維配高度が前記範囲にあることで、タテ方向に繊維が配向し、繊維の層が積み重なりやすくなり嵩密度の低い不織布シートを形成することが可能となる。平均繊維配高度が１０度未満では繊維がタテ方向に揃いすぎることで繊維シートの目付けばらつきが大きくなり、微細塵除去性能の性能に大きなばらつきが発生しやすくなる。また、平均繊維配高度が５０度よりも大きいとタテ方向の強力が著しく低下し、シート搬送時に破れが発生することがある。
【００２１】
上記平均繊維配高度のメルトブロー不織布は、口金下の鉛直方向に対して、シート進行方向の後方に捕集ドラムの中心が配されるように調整し、前記口金から溶融された熱可塑性樹脂をメルトブロー繊維流として噴射し、前記メルトブロー繊維流を、その捕集ドラムに対し、シート進行方向側に傾けて捕集するように噴射流量を調整することで得ることが可能となる。
【００２２】
次にメルトブロー不織布を構成する原料は、紡糸可能な熱可塑性樹脂であり、ポリプロピレン、ポリエチレン、ポリスチレン、ポリブチレンテレフタレート、ポリテトラフルオロエチレン等のポリオレフィン系樹脂、ポリエチレンテレフタレート等の芳香族ポリエステル系樹脂、ポリカーボネート樹脂等の高い電気抵抗率を有する材料が挙げられるが、紡糸性の観点からポリオレフィン樹脂が好ましく用いられ、特にポリプロピレンが適している。
【００２３】
さらに本発明のメルトブロー不織布はエレクトレット処理されていることが好ましい。エレクトレット処理がされていることにより、通常では除去しにくいサブミクロンサイズやナノサイズの微細塵を静電気力により捕集することができる。
【００２４】
また、エレクトレット性能の向上のために不織布に添加剤を加えることが好ましい。かかる添加剤としては、ヒンダードアミン系添加剤又はトリアジン系添加剤を少なくとも１種配合することが好ましく、特にヒンダードアミン系化合物が好ましく用いられる。
【００２５】
熱可塑性樹脂に添加される、ヒンダードアミン系化合物および／またはトリアジン系化合物の含有量は、メルトブロー不織布全質量に対して０．１〜５．０質量％の範囲であることが好ましく、より好ましくは０．５〜３．０質量％の範囲であり、さらに好ましくは０．８〜２．０質量％の範囲である。また、これらヒンダードアミン系化合物やトリアジン系化合物を不織布もしくは繊維表面に付着させるなどの場合は、メルトブロー不織布全質量に対して０．１〜５．０質量％の範囲で付着させることが好ましい。
【００２６】
また、本発明のメルトブロー不織布には、上記の化合物の他に、熱安定剤、対候剤および重合禁止剤等の一般にエレクトレット加工品の不織布に使用されている通常の添加剤を添加することもできる。
【００２７】
メルトブロー不織布をエレクトレット不織布とするためのエレクトレット加工方法としては、エレクトロエレクトレット、熱エレクトレット、ラジオエレクトレット、メカノエレクトレット、フォトエレクトレット、マグネットエレクトレットなどを使用することができる。また、近年採用されている純水や有機溶媒など極性溶媒を不織布等に噴霧したり、振動させたりするなどによってエレクトレットをかけるハイドロチャージ法でエレクトレットを付与すると、エレクトレット性能が高くなるので好ましい。このとき使用する極性溶媒としては、排水の点など生産性の観点から、純水を用いることが好ましい。
【００２８】
ハイドロチャージ法でエレクトレット加工を施す場合は、極性溶媒を浸透させた後に乾燥工程を通すことが必要である。乾燥は、不織布に含まれる水分が公定水分率に達するまで行う。乾燥温度は好ましくは１３０℃以下がよく、より好ましくは１２０℃以下、さらに好ましくは１００℃以下にするのがよい。乾燥した不織布は、乾燥後はエレクトレット効果を失活させないように、速やかに乾燥器内から排出させるのがよく、例えば、乾燥温度１００℃以上では３０分以内に排出させることが好ましい。また、乾燥温度の下限は乾燥温度が低いと乾燥に時間がかかりすぎて生産性が悪くなるため、８０℃以上であることが好ましい。
【００２９】
本発明のエアフィルター用濾材がプリーツ加工濾材としてのひだ形態の安定性を得るためにはメルトブロー不織布（Ａ）の上流側に熱融着性のポリエステル繊維を含む通気性不織布（Ｂ）を積層することが重要である。
【００３０】
通気性不織布（Ｂ）とは、構成繊維同士が熱融着や接着により強固に接合された強度、剛性に優れた不織布である。プリーツ形状の維持とともに、エアーの流入方向に対し、上流側で比較的大きいダストを捕集する機能を有するものであれば、その製法を限定するものではないが、ガーレ剛難度が少なくとも３００ｍｇ以上で、なおかつ平均孔径がメルトブロー不織布（Ａ）の５〜１２倍の範囲にあるものを指すものとする。
【００３１】
通気性不織布（Ｂ）のガーレ剛軟度が３００ｍｇ以上であることでプリーツ加工を行うために充分な強度を得ることが可能となる。
【００３２】
また、通気性不織布（Ｂ）はエアフィルター濾材の最上流側で大きなダストを多量に捕集する必要があるため、比較的大きなポアサイズに調整する必要がある。そのため、通気性不織布（Ｂ）のポアサイズとしてはメルトブロー不織布（Ａ）のポアサイズに対し、３〜１２倍の範囲にあることが好ましく、より好ましくは４〜１０倍の範囲である。
ポアサイズ比が５倍未満では通気性不織布自身の目詰まりが早期に発生し、１２倍を超えるとダストの保持機能が低くなり、メルトブロー不織布層での目詰まり抑制効果に充分に寄与できなくなる。
【００３３】
ダスト捕集機能に優れる通気性不織布の構成としては、繊維長や形態の異なる複数種類の繊維が特定の割合で混合されてなる短繊維不織布が好ましく、乾式法または湿式法によりシート化したもの、さらにはそれをケミカルボンド法、サーマルボンド法により強固に接着したものが、強度、剛性に優れ好ましい。
【００３４】
通気性不織布を構成する繊維の繊度は特に限定されないが、０．２〜３０ｄｔｅｘの範囲にあることが好ましい。繊度が０．２ｄｔｅｘ未満であると、構造が緻密になり捕集効率が向上するが圧力損失も増大するため、高風量のエアー処理には不向きとなる。逆に繊度が３０ｄｔｅｘを超えると圧力損失は低下するが、捕集効率も低下するため好ましくない。
【００３５】
また、繊維は単一で使用しても構わないが、複数種の繊維を組み合わせて使用することが好ましい。上記繊度の範囲の中で、比較的細繊度で繊維長の短い繊維はシートの均一性と薄さ、太繊度で繊維長が長い繊維はシートの引張強さと剛性や適度な空隙を発現させることが可能となる。さらにクリンプを有する繊維を組み合わせることでシートの嵩高性を得ることが可能となる。
【００３６】
使用する繊維の種類としてはポリエステル１００％のものやビニロン、レーヨン、パルプなどが含まれている複合繊維であってもよいが、少なくとも熱融着性のポリエステル繊維を含むことが重要である。熱融着性のポリエステル繊維を含むことで剛軟度の高い不織布を安価で提供することができ、フィルターユニットに加工した際、高風量下でも変形の起こりにくい構造となり、圧力損失の上昇を抑えることが可能となる。ポリエステルとしては具体的には、ポリエチレンテレフタレート、ポリブチレンテレフタレート、ポリトリメチレンテレフタレート、ポリ乳酸等が挙げられる。
【００３７】
本発明のエアフィルター用濾材のトータル厚みはプリーツ加工濾材の圧力損失の上昇を抑えるために薄くすることが必要であり、エアフィルター用濾材全体の厚みとしては０．３〜２．５ｍｍの範囲であり、好ましくは０．４〜１．５ｍｍである。厚みが０．３ｍｍ未満であると、高風量エアーの通過に対する濾材の形状保持性を得ることが困難になるため好ましくなく、厚みが２．５ｍｍを超えると、エアフィルターとして用いる際の収納性が低下するため好ましくない。
【００３８】
本発明のエアフィルター用濾材はダスト寿命を延ばすためにメルトブロー不織布（Ａ）と熱融着性のポリエステル繊維を有する通気性不織布（Ｂ）の間に中間層不織布（Ｃ）が積層されていてもよい。ここで中間層不織布（Ｃ）の平均孔径はメルトブロー不織布（Ａ）の平均孔径の１．５〜６．０倍の範囲にあることが好ましい。１．５倍未満であると中間層不織布（Ｃ）でダストが目詰まりを起こし、６．０倍を超えると本来の目的であるメルトブロー不織布（Ａ）へのダスト負荷の抑制効果が充分に得られず、目的とするダスト寿命向上効果が充分に得られない。
【００３９】
中間層不織布を得るための製造方法としてはメルトブロー法、スパンボンド法、サーマルボンド法、ニードルパンチ法、湿式抄紙法等が好ましく採用できるが、捕集効率の向上とダスト寿命の向上を行う目的では繊維径を比較的細く調整しやすいメルトブロー不織布とスパンボンド不織布を使用することが好ましい。
【００４０】
中間層不織布の素材としてはポリプロピレン、ポリエチレン、ポリスチレンなどのポリオレフィン系樹脂、ポリエチレンテレフタレートなどの芳香族ポリエステル系樹脂が好ましく、中でもポリプロピレンを選択することで中間層不織布にも電荷密度の高いエレクトレット性能を付与することが可能となる。
【００４１】
中間層不織布とメルトブロー不織布の積層方法は中間層不織布の上にホットメルト樹脂を散布し、加熱炉内でホットメルト樹脂を溶融しながらロールでプレスし一体化する方法などが挙げられる。
【００４２】
本発明のエアフィルター用濾材はメルトブロー不織布（Ａ）と熱融着性のポリエステル繊維を有する通気性不織布（Ｂ）の間に機能粒子を含有してもよい。機能粒子の種類としては、脱臭剤、芳香剤、抗菌剤、防カビ剤等が使用できるが、特に脱臭剤粒子として活性炭、イオン交換樹脂、無機多孔質粒子等が好ましく複合できる。
【００４３】
また、脱臭剤は除去対象とするガス成分との反応性を高める目的で薬剤を添着したものであってもよい。その場合の薬剤としては特に限定されるものではないが、例えばアンモニアなどの塩基性ガスを除去する場合はリン酸や塩酸などが挙げられ、酢酸や二酸化硫黄などの酸性ガスを除去する場合は水酸化カリウム、炭酸カリウム、炭酸水素カリウム、炭酸ナトリウム、炭酸水素ナトリウムが挙げられる。さらにアルデヒド系のガスに対しては第一級から第三級アミン化合物であるアジピン酸ジヒドラジド、コハク酸ジヒドラジド、カルボジヒドラジドなどのヒドラジド化合物やｐ−アミノベンゼンスルホン酸、エチレン尿素縮合体薬剤などが挙げられる。薬剤の添着量としては脱臭剤粒子の重量に対して１．５〜３０重量％が好ましく、より好ましくは２〜２０重量％である。
【００４４】
脱臭剤粒子として適切な数平均粒径としては５０〜１０００μｍが好ましく、より好ましくは１００〜６００μｍ、最も好ましくは１００〜５００μｍである。１０００μｍ未満とすることで、脱臭剤粒子をメルトブロー不織布と複合する際に不織布層を突き破りにくくなり、５０μｍ以上とすることで飛散が抑えられ脱臭剤粒子としての取り扱いが容易になり、脱臭剤粒子を繊維間に分散させたり、不織布シート間に担持させたりして集塵脱臭一体型濾材とすることができる。さらに脱臭剤粒子を６００μｍ以下とすることにより、集塵脱臭一体型濾材の折り曲げ加工等の後加工が容易となり、また１００μｍ以上とすることで空隙から脱臭剤が脱落しないようにすることができる。
【００４５】
脱臭剤粒子は、エアフィルター用濾材の繊維間に分散させたり、積層不織布間に挟持させたりすることにより、本発明の微細塵除去効率と集塵寿命を維持したまま、脱臭性能を付加することができる。具体的な製造方法としては例えば上記脱臭剤粒子と熱接着性繊維を混合分散させたものを捕集ネット上の通気性不織布の上に吸引積層した後、加熱炉で融着一体化させ、加熱炉出口でメルトブロー不織布を貼り合せる、いわゆるエアレイド法を採用しても良いし、それ以外の方法として例えば通気性不織布上に上記脱臭剤粒子と粉末状の熱接着樹脂粒子を定量均一散布し、メルトブロー不織布を積層後、加熱圧着することにより一体化してもよい。
【００４６】
本発明の濾材のガス吸着剤の担持量は５〜１５０ｇ／ｍ２とすることが好ましく、より好ましくは１０〜１２０ｇ／ｍ２である。５ｇ／ｍ２未満では脱臭性能が実用に満たず、１５０ｇ／ｍ２を超えると圧力損失が上昇するだけでなく、プリーツ加工した際にメルトブロー不織布の破れが発生する。
【００４７】
本発明のエアフィルターは本発明のエアフィルター用濾材を用いて構成されたものである。その形状としては、そのまま平面状で使用してもよいが、限られた寸法内により多くの濾材を入れるためにプリ−ツ型やハニカム型を採用することが好ましい。プリーツ型は直行流型フィルターとしての使用において、またハニカム型は平行流型フィルターとしての使用において、処理エアーの接触面積を大きくして捕集効率を向上させるとともに、低圧損化を同時に図ることができる。
【００４８】
プリーツ加工の方法としては、レシプロ方式やロータリー方式などがあり、山谷状に加工する方法であればいずれの方法でもよい。また、プリーツ形状を保持するためセパレータ加工を行うことが望ましく、生産効率の観点からビード加工やリボン加工のような熱可塑性樹脂を溶融加工する方式が望ましい。ここで、熱可塑性樹脂の融点は９０℃以上のポリオレフィン樹脂を使用することが好ましい。自動車車室内のエアコンシステム周辺では夏場に８０℃前後まで上昇することが想定されるため、融点が９０℃以上のポリオレフィン樹脂を使用することで、低コストでプリーツ形状保持可能なフィルターユニットを提供することが可能となる。
【００４９】
また、本発明のエアフィルターは、枠体に納めて使用することが、エアの処理効率や取扱い性の点で好ましい。
【００５０】
以下、実施例を用いて本発明を具体的に説明する。なお、本実施例における濾材の各特性の評価方法を下記する。
【実施例】
【００５１】
［測定方法］
（１）平均繊維径（μｍ）
ＳＥＭ写真で繊維を拡大し撮影し、１００本の繊維幅を測定し、その中央値で示した。
【００５２】
（２）目付（ｇ／ｍ２）
２５ｃｍ×２５ｃｍにカットした不織布の質量について質量計（エー・アンド・ディ社製ＦＹ−３００）を用いて４枚分計測し、その平均値から１ｍ２あたりの質量に換算し、小数点以下第２位を四捨五入し、目付とした。
【００５３】
（３）厚み（ｍｍ）
１０ｃｍ×１０ｃｍにカットした不織布について、厚み計（大栄科学精機社製、型式ＦＳ−６０ＤＳ、測定子面積２５００ｍｍ２、測定荷重０．５ＫＰａ）を使用しランダムに１０点測定し、平均値を算出した。
【００５４】
（４）嵩密度（ｇ／ｃｍ３）
得られた厚みと目付を用いて、次の式により、嵩密度を算出し、小数点第三位を四捨五入した。
・嵩密度（ｇ／ｃｍ３）＝目付（ｇ／ｍ２）／厚み（ｍｍ）／１０００    。
【００５５】
（５）平均孔径（μｍ）
「多孔質材料自動細孔測定システム  Ｐｅｒｍ−Ｐｏｒｏｍｅｔｅｒ」（ＰＭＩ社製）を用いて、バブルポイント法（ＡＳＴＭＦ−３１６−８６に基づく）によって平均孔径を算出した。測定サンプル径を２５ｍｍとし、測定液としては１８０μｍ以下の孔径を有する不織布については、Ｇａｌｗｉｃｋを使用し、１８０μｍを超える孔径を有する不織布については純水を用いて、細孔径分布測定を行った。
【００５６】
上記条件の下に測定器によって自動計算して得られた結果のミーン・フロー・ポア・ダイアメータ（ＭＥＡＮ  ＦＬＯＷ  ＰＯＲＥ  ＤＩＡＭＥＴＥＲ）を平均孔径とした。測定は１検体から任意に５箇所をサンプリングして行い、その平均値を求めた。
【００５７】
（６）平均繊維配向度
メルトブロー不織布をその製造時の方向から特定される長さ方向をタテ方向とし、タテ×ヨコ＝３ｍｍ×３ｍｍの測定サンプルをメルトブロー不織布の幅方向に表裏各々を測定面となるように、各３個採取し、画面の上下方向とメルトブロー不織布をその製造時の方向から特定される長さ方向であるタテ方向を揃え、ＳＥＭによって平均繊維径測定同様に採取したサンプルから繊維表面写真を各１枚ずつ、計６枚を撮影した。１５００倍に設定した倍率で撮影し、分散した繊維の画面の上下方向を０度とし、繊維１本の中心線と、画面の上下方向の垂直線、すなわち０度となる基準線となす角度を０度〜９０度の範囲で測定し写真１枚あたり１０点測定し、得られた値から平均値を算出し小数点以下第二位を四捨五入した。繊維は一直線上ではなく途中で角度が変わっている部位が含まれるが、その場合は最も角度が小さくなる箇所を選択し、測定した。また、角度を測定する繊維１本の箇所としては、中心線の長さが直線でその繊維径の２倍以上の直線が得られる部分を測定した。
【００５８】
（７）５％伸張時の応力（Ｎ）
メルトブロー不織布をその製造時の方向から特定される長さ方向をタテ方向、長さと直角の方向をヨコ方向とし、ヨコ５ｃｍ×タテ３０ｃｍに各５枚ずつ採取し、引張試験機（インストロンジャパン社製  ＩＮＳＴＲＯＮ（商標登録）３３６０）を使用し、つかみ幅５ｃｍ、つかみ間隔２０ｃｍ、引張速度１５ｃｍ／ｍｉｎで実測した時の、５％伸長時の強力（Ｎ）を測定した。
【００５９】
（８）濾材圧力損失（Ｐａ）
平面状の濾材を有効間口面積０．１ｍ２のホルダーにセットし、面風速６．５ｍ／ｍｉｎで鉛直方向に空気を通過させ、フィルター上下流の圧力差をＭＯＤＵＳ社製デジタルマノメータＭＡ２−０４Ｐ差圧計で測定した。測定は１検体から任意に５箇所をサンプリングして行い、その平均値を用いた。
【００６０】
（９）捕集効率（％）
平面状の濾材を有効間口面積０．１ｍ２のホルダーにセットし、面風速６．５ｍ／ｍｉｎで鉛直方向に空気を通過させ、フィルター上流および下流の粒径０．３〜０．５μｍの大気塵粉塵数をパーティクルカウンター（ＲＩＯＮ社製、型式：ＫＣ−０１Ｄ）で測定し、次式より算出した。
捕集効率（％）＝１−（下流粒子数／上流粒子数）×１００
測定は１検体から任意に５箇所をサンプリングして行い、その平均値を用いた。
【００６１】
（１０）ダスト保持量（ｇ／ｍ２）
平面状の濾材を有効間口面積０．１ｍ２のホルダーにセットし、面風速２０．０ｍ／ｍｉｎで鉛直方向に空気を通過させ、上流側よりＪＩＳ１５種ダストを濃度７０ｍｇ／ｍ３で供給した時のフィルター上下流の圧力差を差圧計で測定し、初期圧力損失から１５０Ｐａ上昇するまでのフィルター質量変化からダスト保持量を測定した。測定は１検体から任意に５箇所をサンプリングして行い、その平均値を用いた。
【００６２】
（１１）ガーレ式剛難度（ｍｇ）
ＪＩＳ  Ｌ−１０９６  Ａ法（ガーレ法）に準拠してＭＤ方向の剛難度を測定した。
【００６３】
（１２）ユニット圧力損失（Ｐａ）
測定対象物であるフィルターユニットを間口面積０．０４３ｍ２のホルダーにセットし、処理風量７．０ｍ３／ｍｉｎで空気を通過させた時のフィルターユニット上下流の差圧をデジタルマノメータ（ＭＯＤＵＳ製  ＭＡ２−０４Ｐ）にて測定した。
【００６４】
［実施例１］
（通気性不織布）
表１に記載のとおり、傾斜ワイヤー方式の湿式抄紙方法により、０．４ｄｔｅｘのポリエステル繊維を１５質量％、７ｄｔｅｘのビニロン繊維を３０質量％、１７ｄｔｅｘのビニロン繊維を４０質量％、２ｄｔｅｘの熱融着のポリエステル繊維を１５質量％から構成された目付３０ｇ／ｍ２の繊維集積体を作製した。その後、該繊維集積体をスチレンアクリル重合体（ガラス転移温度Ｔｇ３０℃）固形分１５％と難燃剤（リン酸メラミン）固形分１５％の分散液に含浸後、乾燥熱処理して目付け５０ｇ／ｍ２、厚み０．４５ｍｍ、剛難度４８０ｍｇ、平均孔径８８ｍｍの通気性不織布ａを作製した。
【００６５】
（メルトブロー不織布）
熱可塑性樹脂として、温度２３０℃で２１．１８Ｎ負荷時におけるＭＦＲが８６０ｇ１０分、融点１６３℃のポリプロピレン樹脂を用い、これに“キマソーブ”（登録商標）９４４（ＢＡＳＦジャパン（株）製）を１質量％添加したポリプロピレン樹脂組成物を使用し、押出機およびギヤポンプ、メルトブロー口金（孔ピッチ：１．０ｍｍ、孔径０．３０ｍｍ）、圧縮空気発生装置および空気加熱機、捕集コンベア、および巻取機からなる装置を用いて、メルトブロー不織布の製造を行った。
【００６６】
押出機に、上記ポリプロピレン樹脂組成物を投入し、加熱溶融させ、ギヤポンプを用いて一定量で計量し、メルトブロー口金に導き吐出した。口金下の鉛直方向に対して、シート進行方向の後方に捕集ドラムの中心が配されるように調整し、前記口金から溶融された熱可塑性樹脂をメルトブロー繊維流として噴射し、前記メルトブロー繊維流を、その捕集ドラムに対し、シート進行方向側に傾けて捕集するように噴射流量を調整しシート化した後、純水サクション法によってエレクトレット加工を行い、表２に記載のとおり目付けが２５ｇ／ｍ２、平均繊維径が４．１μｍ、厚みが０．２７ｍｍ、嵩密度が０．０９３ｇ／ｃｍ３、平均孔径が１８μｍ、平均繊維配向度が３３度のメルトブロー不織布ａを得た。
【００６７】
また、このメルトブロー不織布の５％伸長時のＭＤ方向の引張強度は５．８Ｎで、ＣＤ方向の引張強度は２．１Ｎであった。
【００６８】
（積層濾材）
前記通気性不織布ａ上にホットメルト樹脂（低密度ポリエチレン（融点９８℃、ＭＩ２００ｇ／１０ｍｉｎ））を散布し、さらにその上からメルトブロー不織布ａをかぶせ熱プレスしてエアフィルター用濾材Ａを作製した。濾材性能を表３に示す。
【００６９】
（エアフィルターユニット）
さらにエアフィルター用濾材をメルトブロー不織布のタテ方向にプリーツ加工し、タテ２０５ｍｍ、ヨコ２１２ｍｍ、厚み３０ｍｍの枠体に４１山分を収納し、補強用に融点９５℃のポリオレフィン製ホットメルト樹脂をエアフィルターの流入方向側にヨコ方向に均等に２本リボン加工し、フィルターユニットＡを得た。ユニット圧力損失は８０Ｐａであった。
【００７０】
［実施例２］
（通気性不織布）
実施例１と同様の通気性不織布ａを使用した。
【００７１】
（メルトブロー不織布）
実施例１と同じ方法によって、捕集ドラム速度を調整し、目付けが２０ｇ／ｍ２、平均繊維径が３．８μｍ、厚みが０．２３ｍｍ、嵩密度が０．０８７ｇ／ｃｍ３、平均孔径が２２μｍ、平均繊維配向度が２６度のメルトブロー不織布ｂを得た。
【００７２】
また、このメルトブロー不織布の５％伸長時のＭＤ方向の引張強度は６．５Ｎで、ＣＤ方向の引張強度は１．５Ｎであった。
【００７３】
（積層濾材）
実施例１と同様の方法でエアフィルター用濾材Ｂを作製した。
【００７４】
（エアフィルターユニット）
実施例１と同様の方法でフィルターユニットＢを得た。ユニット圧力損失は７５Ｐａであった。
【００７５】
［実施例３］
（通気性不織布）
傾斜ワイヤー方式の湿式抄紙方法により、０．４ｄｔｅｘのポリエステル繊維を２０質量％、７ｄｔｅｘのビニロン繊維を１５質量％、１７ｄｔｅｘのビニロン繊維を２０質量％、２ｄｔｅｘの熱融着のポリエステル繊維を１０質量％から構成された目付２５ｇ／ｍ２の繊維集積体を作製した。その後、該繊維集積体をスチレンアクリル重合体（ガラス転移温度Ｔｇ３０℃）固形分１５％と難燃剤（リン酸メラミン）固形分１５％の分散液に含浸後、乾燥熱処理して目付け４０ｇ／ｍ２、厚み０．３８ｍｍ、剛難度４００ｍｇ、平均孔径１２０μｍの通気性不織布ｂを作製した。
【００７６】
（メルトブロー不織布）
実施例１と同じ方法によって、捕集ドラム速度を調整し、目付けが１８ｇ／ｍ２、平均繊維径が３．９μｍ、厚みが０．２１ｍｍ、嵩密度が０．０８６ｇ／ｃｍ３、平均孔径が２５μｍ、平均繊維配向度が３１度のメルトブロー不織布ｃを得た。
【００７７】
また、このメルトブロー不織布の５％伸長時のＭＤ方向の引張強度は２．４Ｎで、ＣＤ方向の引張強度は１．１Ｎであった。
【００７８】
（積層濾材）
実施例１と同様の方法でエアフィルター用濾材Ｃを作製した。
【００７９】
（エアフィルターユニット）
実施例１と同様の方法でフィルターユニットＣを得た。ユニット圧力損失は７２Ｐａであった。
【００８０】
［実施例４］
（通気性不織布）
２ｄｔｅｘの熱融着のポリエステル繊維を２０質量％、４．４ｄｔｅｘの熱融着のポリエステル繊維を６０質量％、１３ｄｔｅｘの熱融着のポリエステル繊維を２０質量％の比率にて配合後、１５０℃の乾燥炉内にてプレスし、繊維を融着させるサーマルボンド法により、目付７０ｇ／ｍ２、厚み０．４８ｍｍ、剛難度５４０ｍｇ、平均孔径１５０μｍ通気性不織布ｃを作製した。
【００８１】
（メルトブロー不織布）
実施例１と同じ方法によって、樹脂の加熱溶融温度と捕集ドラム速度を調整し、目付けが４０ｇ／ｍ２、平均繊維径が５．８μｍ、厚みが０．３４ｍｍ、嵩密度が０．１１８ｇ／ｃｍ３、平均孔径が２４μｍ、平均繊維配向度が３６度のメルトブロー不織布ｄを得た。
【００８２】
また、このメルトブロー不織布の５％伸長時のＭＤ方向の引張強度は８．８Ｎで、ＣＤ方向の引張強度は５．２Ｎであった。
【００８３】
（積層濾材）
実施例１と同様の方法でエアフィルター用濾材Ｄを作製した。
【００８４】
（エアフィルターユニット）
実施例１と同様の方法でフィルターユニットＤを得た。ユニット圧力損失は７０Ｐａであった。
【００８５】
［実施例５］
（通気性不織布）
実施例１と同様の通気性不織布ａを使用した。
【００８６】
（メルトブロー不織布）
実施例２と同様のメルトブロー不織布ｂを使用した。
【００８７】
（中間層不織布）
平均繊維径が２５μｍ、目付けが２０ｇ／ｍ２、厚みが０．１８ｍｍ、平均孔径が１１０μｍのポリプロピレン製のスパンボンド不織布を使用した。
【００８８】
（積層濾材）
中間層不織布上にホットメルト樹脂（低密度ポリエチレン（融点９８℃、ＭＩ２００ｇ／１０ｍｉｎ））を散布し、さらにその上からメルトブロー不織布をかぶせ熱プレスして２層の張り合わせ品を作製後、通気性不織布上にホットメルト樹脂（低密度ポリエチレン（融点９８℃、ＭＩ２００ｇ／１０ｍｉｎ））を散布し、中間層不織布側が通気性不織布側に向く様に２層の張り合わせ品を積層し、加熱圧着することでエアフィルター濾材Ｅを得た。
【００８９】
（エアフィルターユニット）
実施例１と同様の方法でフィルターユニットＥを得た。ユニット圧力損失は８９Ｐａであった。
【００９０】
［実施例６］
（通気性不織布）
実施例１と同様の通気性不織布ａを使用した。
【００９１】
（メルトブロー不織布）
実施例２と同様のメルトブロー不織布ｂを使用した。
【００９２】
（中間層不織布）
実施例１のメルトブロー不織布と同じ方法によって、樹脂の加熱溶融温度と捕集ドラム速度を調整し、目付けが２０ｇ／ｍ２、平均繊維径が９．６μｍ、平均孔径が６８μｍ、厚み０．１８ｍｍのメルトブロー不織布を使用した。
【００９３】
（積層濾材）
中間層不織布上にホットメルト樹脂（低密度ポリエチレン（融点９８℃、ＭＩ２００ｇ／１０ｍｉｎ））を散布し、さらにその上からメルトブロー不織布をかぶせ熱プレスして２層の張り合わせ品を作製後、通気性不織布上にホットメルト樹脂（低密度ポリエチレン（融点９８℃、ＭＩ２００ｇ／１０ｍｉｎ））を散布し、中間層不織布面が通気性不織布側に向く様に２層の張り合わせ品を積層し、加熱圧着することでエアフィルター濾材Ｆを得た。
【００９４】
（エアフィルターユニット）
実施例１と同様の方法でフィルターユニットＦを得た。ユニット圧力損失は８８Ｐａであった。
【００９５】
［実施例７］
（通気性不織布）
実施例１と同様の通気性不織布ａを使用した。
【００９６】
（メルトブロー不織布）
実施例１と同様のメルトブロー不織布ａを使用した。
【００９７】
（積層濾材）
通気性不織布ａ上に吸着剤としてアジピン酸ジヒドラジド（大塚化学社製  ケムキャッチＨ−６０００ＨＳ）を３重量％添着させた粒状活性炭（平均粒子径２５０μｍ）５０ｇ／ｍ２とホットメルト樹脂（低密度ポリエチレン（融点９８℃、ＭＩ２００ｇ／１０ｍｉｎ））２０ｇ／ｍ２を均一に散布し、加熱によりホットメルト樹脂を溶融させ、その表面にメルトブロー不織布を積層後、ニップロールによって加圧することでエアフィルター濾材Ｇを得た。
【００９８】
（エアフィルターユニット）
実施例１と同様の方法でフィルターユニットＧを得た。ユニット圧力損失は８７Ｐａであった。
【００９９】
［比較例１］
（通気性不織布）
実施例１と同様の通気性不織布ａを使用した。
【０１００】
（メルトブロー不織布）
実施例１と同じ方法によって、樹脂の加熱溶融温度と捕集ドラム速度を調整し、目付けが３０ｇ／ｍ２、平均繊維径が９．６μｍ、厚みが０．２１ｍｍ、嵩密度が０．１４３ｇ／ｃｍ３、平均孔径が８４μｍ、平均繊維配向度が４８度のメルトブロー不織布ｅを得た。
また、このメルトブロー不織布の５％伸長時のＭＤ方向の引張強度は７．４Ｎで、ＣＤ方向の引張強度は４．６Ｎであった。
【０１０１】
（積層濾材）
実施例１と同様の方法でエアフィルター用濾材Ｈを作製した。
【０１０２】
（エアフィルターユニット）
実施例１と同様の方法でフィルターユニットＨを得た。ユニット圧力損失は５２Ｐａであった。
【０１０３】
［比較例２］
（通気性不織布）
実施例１と同様の通気性不織布ａを使用した。
【０１０４】
（メルトブロー不織布）
実施例１同様の樹脂を用い押出機に、ポリプロピレン樹脂組成物を投入し、加熱溶融させ、ギヤポンプを用いて一定量で計量し、メルトブロー口金に導き吐出した。この口金下の鉛直方向に対して、シート進行方向の前方に捕集ドラムの中心が配されるように調整し、メルトブロー口金から、高温熱風とともに繊維流として噴射し、そのメルトブロー繊維流をその捕集ドラムの進行方向の後方側に垂直に距離を近づけ捕集し、シート化した後、純水サクション法によってエレクトレット加工を行い、目付けが２５ｇ／ｍ２、平均繊維径が３．８μｍ、厚みが０．１６ｍｍ、嵩密度が０．１５６ｇ／ｃｍ３、平均孔径が１４μｍ、平均繊維配向度が５５度のメルトブロー不織布ｆを得た。
【０１０５】
また、このメルトブロー不織布の５％伸長時のＭＤ方向の引張強度は５．４Ｎで、ＣＤ方向の引張強度は５．７Ｎであった。
【０１０６】
（積層濾材）
実施例１と同様の方法でエアフィルター用濾材Ｉを作製した。
【０１０７】
（エアフィルターユニット）
実施例１と同様の方法でフィルターユニットＩを得た。ユニット圧力損失は８４Ｐａであった。
【０１０８】
［比較例３］
（通気性不織布）
４．４ｄｔｅｘの熱融着のポリエステル繊維を２０質量％、１３ｄｔｅｘの熱融着のポリエステル繊維を８０質量％の比率にて配合後、１５０℃の乾燥炉内にてプレスし、繊維を融着させるサーマルボンド法により、目付７０ｇ／ｍ２、厚み０．５２ｍｍ、剛難度５９０ｍｇ、平均孔径２５０μｍの通気性不織布ｄを作製した。
【０１０９】
（メルトブロー不織布）
実施例１と同様のメルトブロー不織布ａを使用した。
【０１１０】
（積層濾材）
実施例１と同様の方法でエアフィルター用濾材Ｊを作製した。
【０１１１】
（エアフィルターユニット）
実施例１と同様の方法でフィルターユニットＪを得た。ユニット圧力損失は８１Ｐａであった。
【０１１２】
［比較例４］
（通気性不織布）
傾斜ワイヤー方式の湿式抄紙方法により、０．４ｄｔｅｘのポリエステル繊維を５０質量％、６ｄｔｅｘのポリエステル繊維を５０質量％から構成された目付２５ｇ／ｍ２の繊維集積体を作製した。その後、該繊維集積体をスチレンアクリル重合体（ガラス転移温度Ｔｇ３０℃）固形分１５％と難燃剤（リン酸メラミン）固形分１５％の分散液に含浸後、乾燥熱処理して目付け４０ｇ／ｍ２、厚み０．３０ｍｍ、剛難度２５０ｍｇ、平均孔径１３０μｍの通気性不織布を作製した。
【０１１３】
（メルトブロー不織布）
実施例１と同様のメルトブロー不織布ａを使用した。
【０１１４】
（積層濾材）
実施例１と同様の方法でエアフィルター用濾材Ｋを作製した。
【０１１５】
（エアフィルターユニット）
実施例１と同様の方法でフィルターユニットＫを得た。ユニット圧力損失は１０４Ｐａであった。
【０１１６】
実施例１〜実施例６と比較例１〜比較例４の組成と物性を表３〜表５に示す。実施例１〜実施例７および比較例２〜比較例４はいずれも繊維径が細く、平均孔径を小さくしたエレクトレットメルトブロー不織布を使用することで微細塵除去効率７０％を越える高い値を示した。一方、比較例１はエレクトレットメルトブロー不織布を使用しているにも係わらず、繊維径が太く、平均孔径が大きいため微細塵除去効率が２５．４％と十分な性能を有していない。
【０１１７】
また、通常微細塵除去効率を高めると寿命の指標となるダスト保持量が低下する傾向にあるが、メルトブロー不織布の製造条件を適正化し嵩高化する点に加え、通気性不織布とメルトブロー不織布のポアサイズ比を適正化したことで、比較例２の１８．４ｇ／ｍ２や比較例３の２２．４ｇ／ｍ２に比べ、実施例１〜実施例７ではいずれの水準も３０ｇ／ｍ２を超える高いダスト保持性能を示した。
【０１１８】
特に、実施例５〜６は通気性不織布とメルトブロー不織布の間に中間層不織布を配置し、平均孔径の比を適正化することで濾材の厚み方向で階層的にダストを除去することが可能となり、微細塵除去効率８０％以上の性能とダスト保持量３５ｇ／ｍ２以上の高い性能を示した。
【０１１９】
また、実施例７では通気性不織布とメルトブロー不織布の間に吸着剤を担持させているにも係わらず、実施例１同様に微細塵除去効率８０％以上の性能とダスト保持量３０ｇ／ｍ２以上の高い性能を示した。
【０１２０】
一方、比較例２では５％伸長時のタテ方向の引張強度とヨコ方向の引張強度の比が１．１未満であり、繊維の配向が不規則で不織布の厚みが出にくいため微細塵除去効率は８０％以上と高いが、ダスト保持量が１８．４ｇ／ｍ２で充分な性能を有していない。
【０１２１】
また、比較例３では通気性不織布とメルトブロー不織布の平均孔径の比が１３．９と大きく通気性不織布で充分な量のダストを除去できず、メルトブロー不織布側へ負荷がかかることでダスト保持量が２２．４ｇ／ｍ２で充分な性能を有していない。
【０１２２】
比較例４では通気性不織布に熱融着のポリエステル繊維が含まれておらず、通気性不織布の剛軟度が２５０ｍｇと低いため、フィルターユニットで高風量の風を流した際に風圧に耐えられずに変形し、ユニット圧損が１０４Ｐａまで上がっている。  
【０１２３】
【表１】
2017113670.tif 000002
【０１２４】
【表２】
2017113670.tif 000003
【０１２５】
【表３】
2017113670.tif 000004
【０１２６】
【表４】
2017113670.tif 000005
【０１２７】
【表５】
2017113670.tif 000006
【産業上の利用可能性】
【０１２８】
本発明によるエアフィルター用濾材およびエアフィルターは低圧損でありながら微細塵捕集性能と集塵寿命に優れ、自動車や鉄道車両等の車室内の空気を清浄化するためのエアフィルター、健康住宅、ペット対応マンション、高齢者入所施設、病院、オフィス等で使用される空気清浄機用フィルター、エアコン用フィルター、ＯＡ機器の吸気・排気フィルター、ビル空調用フィルター、産業用クリーンルーム用フィルター等のエアフィルター濾材として好ましく使用される。